(57)【要約】      （修正有）【課題】精密に反応時間および温度を制御しながら必要なときに必要な量を製造することができ、反応後の中和、分離操作、中間体の単離、精製工程を省略できるため、労働力や作業時間を大幅に削減することができるドネペジルの製造方法を提供する。【解決手段】５，６−ジメトキシ−１−インダノンと１−ベンジル−４−ホルミルピペリジンとをアルドール縮合反応させて１−ベンジル−４−［（５，６−ジメトキシ−１−インダノン）−２−イリデン］メチルピペリジンを得るアルドール縮合ステップと、１−ベンジル−４−［（５，６−ジメトキシ−１−インダノン）−２−イリデン］メチルピペリジンを水素化反応させてドネペジルを得る水素化ステップとを含み、前記アルドール縮合ステップおよび前記水素化ステップの少なくともいずれかを、触媒を固定化した反応器を用いたフロー法によって連続的に行う、ドネペジルの製造方法。【選択図】なし【特許請求の範囲】
【請求項１】
下記式（ＩＩ）
【化１】
2020203851.tif 000014
で表されるドネペジルの製造方法であって、
下記式（ＩＩＩ）
【化２】
2020203851.tif 000015
で表される５，６−ジメトキシ−１−インダノンと、下記式（ＩＶ）
【化３】
2020203851.tif 000016
で表される１−ベンジル−４−ホルミルピペリジンとをアルドール縮合反応させて下記式（Ｖ）
【化４】
2020203851.tif 000017
で表される１−ベンジル−４−［（５，６−ジメトキシ−１−インダノン）−２−イリデン］メチルピペリジンを得るアルドール縮合ステップと、
１−ベンジル−４−［（５，６−ジメトキシ−１−インダノン）−２−イリデン］メチルピペリジンを水素化反応させて上記式（ＩＩ）で表されるドネペジルを得る水素化ステップとを含み、
前記アルドール縮合ステップおよび前記水素化ステップの少なくともいずれかを、触媒を固定化した反応器を用いたフロー法によって連続的に行う、ドネペジルの製造方法。
【請求項２】
前記アルドール縮合ステップに用いる触媒が塩基性樹脂である、請求項１に記載のドネペジルの製造方法。
【請求項３】
前記塩基性樹脂が架橋剤で架橋された樹脂である、請求項２に記載のドネペジルの製造方法。
【請求項４】
前記アルドール縮合ステップに用いる触媒が第三級アミノ基または第四級アンモニウム基が導入された樹脂である、請求項２または３に記載のドネペジルの製造方法。
【請求項５】
前記アルドール縮合ステップに用いる触媒がジアルキルアミノ基、トリアルキルアンモニウム基またはジアルキルアルコールアンモニウム基が導入された樹脂である、請求項４に記載のドネペジルの製造方法。
【請求項６】
前記アルドール縮合ステップに用いる触媒がジメチルアミノ基、トリメチルアンモニウム基またはジメチルエタノールアンモニウム基が導入された樹脂である、請求項５に記載のドネペジルの製造方法。
【請求項７】
前記樹脂が、ジメチルアミノ基、トリメチルアンモニウム基またはジメチルエタノールアンモニウム基が導入され、ジビニルベンゼンで架橋されたポリスチレン樹脂またはポリアクリル酸エステル樹脂である、請求項６に記載のドネペジルの製造方法。
【請求項８】
前記樹脂が、ジメチルアミノ基、トリメチルアンモニウム基またはジメチルエタノールアンモニウム基が導入され、ジビニルベンゼンで架橋されたポリスチレン樹脂である、請求項７に記載のドネペジルの製造方法。
【請求項９】
前記水素化ステップに用いる触媒が、パラジウム系触媒、白金系触媒およびニッケル系触媒からなる群から選ばれる少なくともいずれかである、請求項１に記載のドネペジルの製造方法。
【請求項１０】
前記水素化ステップに用いる触媒が、ジメチルポリシリル−パラジウムアルミナ、ジメチルポリシリル−パラジウムシリカゲル、白金炭素、白金アルミナおよびジメチルポリシリル−白金炭素から選ばれる少なくともいずれかである、請求項９に記載のドネペジルの製造方法。
【請求項１１】
前記アルドール縮合反応を行うための第１反応器と、前記水素化反応を行うための第２反応器とを連結し、前記第１反応器において前記アルドール縮合ステップをフロー法によって連続的に行って得られた１−ベンジル−４−［（５，６−ジメトキシ−１−インダノン）−２−イリデン］メチルピペリジンを前記第２反応器に供し、前記第２反応器において前記水素化ステップをフロー法によって連続的に行う、請求項１〜１０のいずれか１項に記載のドネペジルの製造方法。
【発明の詳細な説明】
【技術分野】
【０００１】
本発明は、アルドール縮合ステップと水素化ステップとを含み、アルドール縮合ステップおよび水素化ステップの少なくともいずれかを触媒を固定化した反応器を用いたフロー法により連続的に行う、ドネペジルの製造方法に関する。
【背景技術】
【０００２】
ドネペジル塩酸塩はアセチルコリンエステラーゼ阻害剤であり、アルツハイマー型認知症の治療に用いられ、日本では「アリセプト」という製品名で販売されている。
【０００３】
ドネペジル塩酸塩は、化学名（２ＲＳ）−２−［（１−ベンジルピペリジン−４−イル）メチル］−５，６−ジメトキシ−２，３−ジヒドロ−１Ｈ−インデン−１Ｈ−オン塩酸塩で表され、構造式は下記式（Ｉ）で表される。
【０００４】
【化１】
2020203851.tif 000002
【０００５】
以下に特許文献に記載の代表的なドネペジル塩酸塩の製造スキームを示す。
【０００６】
【化２】
2020203851.tif 000003
【０００７】
これまでに報告されている代表的なドネペジル塩酸塩の製造方法は、上記製造スキームに示すように、まず、式（ＩＩＩ）で表される５，６−ジメトキシ−１−インダノンと、式（ＩＶ）で表される１−ベンジル−４−ホルミルピペリジンとのアルドール縮合反応にて、式（Ｖ）で表される１−ベンジル−４−［（５，６−ジメトキシ−１−インダノン）−２−イリデン］メチルピペリジンを得て、水素化反応を行うことで、式（ＩＩ）で表されるドネペジルを得る。そしてドネペジルに塩酸を加えることで、式（Ｉ）で表されるドネペジル塩酸塩を得ることができる。
【０００８】
米国第４８９５８４１号明細書（特許文献１）、特許第５００１１５１号公報（特許文献２）においては、５，６−ジメトキシ−１−インダノンと１−ベンジル−４−ホルミルピペリジンを用いるアルドール縮合反応を、リチウムジイソプロピルアミド（ＬＤＡ）、ナトリウムメトキシド／メタノール溶液などの有機金属塩基を用いた均一系反応で行い、１−ベンジル−４−［（５，６−ジメトキシ−１−インダノン）−２−イリデン］メチルピペリジンを製造する方法が開示されている。また、Navanath Niphade et al., "An Improved and Efficient Process for the Production of Donepezil Hydrochloride: Substitution of Sodium Hydroxide for n-Butyl Lithium via Phase Transfer Catalysis", Org. Process Res. Dev., 2008, 12 (4), pp 731−735（非特許文献１）では、水と、トルエンまたはジクロロメタンとの混合溶媒系中で、テトラブチルアンモニウムブロマイド（ＴＢＡＢ）などの相間移動触媒（ＰＴＣ）の存在下で、水酸化ナトリウムを用いてアルドール縮合反応を行うことが提案されている。また、これらの製造方法では、各反応終了後に中間体を単離し、次の工程を行っている。
【０００９】
国際公開第２００７／１０８０１１号（特許文献３）、国際公開第２００７／０４３４４０号（特許文献４）においては、触媒としてパラジウム、白金を用いて１−ベンジル−４−［（５，６−ジメトキシ−１−インダノン）−２−イリデン］メチルピペリジンを水素化反応を行うことでドネペジルを製造する方法が開示されている。
【先行技術文献】
【特許文献】
【００１０】
【特許文献１】米国第４８９５８４１号明細書
【特許文献２】特許第５００１１５１号公報
【特許文献３】国際公開第２００７／１０８０１１号
【特許文献４】国際公開第２００７／０４３４４０号
【非特許文献】
【００１１】
【非特許文献１】Navanath Niphade et al., "An Improved and Efficient Process for the Production of Donepezil Hydrochloride: Substitution of Sodium Hydroxide for n-Butyl Lithium via Phase Transfer Catalysis", Org. Process Res. Dev., 2008, 12 (4), pp 731−735
【発明の概要】
【発明が解決しようとする課題】
【００１２】
これまでドネペジルは、アルドール縮合反応および水素化反応を行い、製造していたが、アルドール縮合反応では塩基の中和や分液、晶析や結晶の取り出しなどの煩雑な操作が必要であり、また、水素化反応はパラジウムや白金などの金属触媒を用いるため、分離操作が必要である。また、水素化反応が一般に加圧条件で行っているため、反応の制御が難しく、過反応生成物である脱ベンジル体が生成する問題がある。
【００１３】
これまで開示されているドネペジルの製造はバッチ法で実施されており、バッチサイズが生産量に影響するため、生産量の調整が難しい。また、バッチ法では製造規模が大きくなるほど温度調節が困難になるという問題がある。
【００１４】
従って、より簡便で、容易に反応が制御でき、かつ、容易に生産量が調整できるドネペジルの製造方法が求められているのが現状である。
【００１５】
本発明はこれらの課題を解決するものであり、精密に反応時間および温度を制御しながら必要なときに必要な量を製造することができ、反応後の中和、分離操作、中間体の単離、精製工程を省略できるため、労働力、作業時間を大幅に削減することができる、ドネペジルの製造方法を提供することを目的とする。
【課題を解決するための手段】
【００１６】
本発明者はこの課題解決のため鋭意研究を重ねた結果、下記式（ＩＩ）
【００１７】
【化３】
2020203851.tif 000004
【００１８】
で表されるドネペジルの製造方法であって、下記式（ＩＩＩ）
【００１９】
【化４】
2020203851.tif 000005
【００２０】
で表される５，６−ジメトキシ−１−インダノンと、下記式（ＩＶ）
【００２１】
【化５】
2020203851.tif 000006
【００２２】
で表される１−ベンジル−４−ホルミルピペリジンとをアルドール縮合反応させて下記式（Ｖ）
【００２３】
【化６】
2020203851.tif 000007
【００２４】
で表される１−ベンジル−４−［（５，６−ジメトキシ−１−インダノン）−２−イリデン］メチルピペリジンを得るアルドール縮合ステップと、１−ベンジル−４−［（５，６−ジメトキシ−１−インダノン）−２−イリデン］メチルピペリジンを水素化反応させて上記式（ＩＩ）で表されるドネペジルを得る水素化ステップとを含み、前記アルドール縮合ステップおよび前記水素化ステップの少なくともいずれかを、触媒を固定化した反応器を用いたフロー法によって連続的に行う、ドネペジルの製造方法を見出した。
【００２５】
本発明のドネペジルの製造方法において、前記アルドール縮合ステップに用いる触媒は、塩基性樹脂であることが好ましく、この塩基性樹脂は架橋剤で架橋された樹脂であることがより好ましい。さらに、前記アルドール縮合ステップに用いる触媒は、第三級アミノ基または第四級アンモニウム基が導入された樹脂であることが好ましく、ジアルキルアミノ基、トリアルキルアンモニウム基またはジアルキルアルコールアンモニウム基が導入された樹脂であることがより好ましく、ジメチルアミノ基、トリメチルアンモニウム基またはジメチルエタノールアンモニウム基が導入された樹脂であることがさらに好ましく、ジメチルアミノ基、トリメチルアンモニウム基またはジメチルエタノールアンモニウム基が導入され、ジビニルベンゼンで架橋されたポリスチレン樹脂またはポリアクリル酸エステル樹脂であることがよりさらに好ましく、ジメチルアミノ基、トリメチルアンモニウム基またはジメチルエタノールアンモニウム基が導入され、ジビニルベンゼンで架橋されたポリスチレン樹脂であることが特に好ましい。
【００２６】
本発明のドネペジルの製造方法において、前記水素化ステップに用いる触媒は、パラジウム系触媒、白金系触媒およびニッケル系触媒からなる群から選ばれる少なくともいずれかであることが好ましく、ジメチルポリシリル−パラジウムアルミナ、ジメチルポリシリル−パラジウムシリカゲル、白金炭素、白金アルミナおよびジメチルポリシリル−白金炭素から選ばれる少なくともいずれかであることがより好ましい。
【００２７】
本発明のドネペジルの製造方法において、前記アルドール縮合反応を行うための第１反応器と、前記水素化反応を行うための第２反応器とを連結し、前記第１反応器において前記アルドール縮合ステップをフロー法によって連続的に行って得られた１−ベンジル−４−［（５，６−ジメトキシ−１−インダノン）−２−イリデン］メチルピペリジンを前記第２反応器に供し、前記第２反応器において前記水素化ステップをフロー法によって連続的に行うことが、好ましい。
【発明の効果】
【００２８】
本発明によれば、精密に反応時間および温度を制御しながら必要なときに必要な量を製造することができ、反応後の中和、分離操作、中間体の単離、精製工程を省略できるため、労働力、作業時間を大幅に削減することができる、ドネペジルの製造方法を提供することができる。
【図面の簡単な説明】
【００２９】
【図１】図１は、本発明のドネペジルの製造方法の一例を利用して、ドネペジル塩酸塩を製造する場合を示すフローチャートである。
【図２】図２は、従来のバッチ法でドネペジル塩酸塩を製造する場合を示すフローチャートであり、図２（ａ）は特許第５００１１５１号公報（特許文献２）の実施例１に従ってドネペジル中間体を得るまでを示し、図２（ｂ）は国際公開第２００７／０４３４４０号（特許文献４）の実施例１に従ってドネペジル中間体を用いてドネペジル塩酸塩を得るまでを示している。
【発明を実施するための形態】
【００３０】
以下、本発明に係る実施形態について説明するが、本発明は、これらに限定されるものではない。
【００３１】
本発明は、下記反応スキームで示すように、下記式（ＩＩ）で表されるドネペジルの製造方法であって、下記式（ＩＩＩ）で表される５，６−ジメトキシ−１−インダノンと、下記式（ＩＶ）で表される１−ベンジル−４−ホルミルピペリジンとをアルドール縮合反応させて下記式（Ｖ）で表される１−ベンジル−４−［（５，６−ジメトキシ−１−インダノン）−２−イリデン］メチルピペリジンを得るアルドール縮合ステップ（下記反応スキーム中、ステップＡ）と、１−ベンジル−４−［（５，６−ジメトキシ−１−インダノン）−２−イリデン］メチルピペリジンを水素化反応させて上記式（ＩＩ）で表されるドネペジルを得る水素化ステップ（下記反応スキーム中、ステップＢ）とを含み、前記アルドール縮合ステップおよび前記水素化ステップの少なくともいずれか（すなわち、下記反応スキーム中、ステップＡのみ、ステップＢのみ、または、ステップＡ、Ｂの両方）を、触媒を固定化した反応器を用いたフロー法によって（固定化触媒を用いたフロー反応によって）連続的に行うドネペジルの製造方法である。ここで、「フロー法」とは、反応器に連続的に物質が流入し、反応器から連続的に生成物が流出する方法を指す。また、「触媒を固定化」とは、触媒それ自体は液相に溶解せず、固相表面で反応を触媒するように、固体の触媒を反応器の内部空間に担持（好ましくは充填）させることを指す。本発明において、目的物は塩基であるドネペジルであり、通常、これに塩酸を加えることで、日本では「アリセプト」という製品名で販売されているドネペジル塩酸塩を製造することができる。
【００３２】
【化７】
2020203851.tif 000008
【００３３】
ここで、図１は、本発明のドネペジルの製造方法の一例を利用して、ドネペジル塩酸塩を製造する場合を示すフローチャートである。図１は、後述する実施例１であり、ステップＡおよびステップＢの両方をフロー法によって連続的に行う場合を例として挙げている。図１に示す例において、フロー反応開始のステップから反応液収集のステップまでが本発明のドネペジルの製造方法に相当し、これら２つのステップを経てドネペジルが製造される。図１に示す例では、得られたドネペジルを用いて最終的にドネペジル塩酸塩を製造している。
【００３４】
これに対し、図２は、従来のバッチ法でドネペジル塩酸塩を製造する場合を示すフローチャートであり、図２（ａ）は特許第５００１１５１号公報（特許文献２）の実施例１に従ってドネペジル中間体（式（Ｖ）で表される１−ベンジル−４−［（５，６−ジメトキシ−１−インダノン）−２−イリデン］メチルピペリジン）を得るまでを示す。図２（ａ）に示すように、バッチ法では、アルドール縮合反応により１−ベンジル−４−［（５，６−ジメトキシ−１−インダノン）−２−イリデン］メチルピペリジンを得るために、（１）仕込み、（２）攪拌、（３）昇温、（４）滴下、（５）反応、（６）冷却、（７）濾取、（８）水での結晶洗浄、（９）メタノールでの結晶洗浄、（１０）乾燥、のステップを経る必要がある。
【００３５】
図２（ｂ）は国際公開第２００７／０４３４４０号（特許文献４）の実施例１に従ってドネペジル中間体（１−ベンジル−４−［（５，６−ジメトキシ−１−インダノン）−２−イリデン］メチルピペリジン）を用いてドネペジル塩酸塩を得るまでを示している。図２（ｂ）に示すように、バッチ法では、１−ベンジル−４−［（５，６−ジメトキシ−１−インダノン）−２−イリデン］メチルピペリジンから水素化反応によってドネペジルを得るために、（１１）仕込み、（１２）水素置換、（１３）反応、（１４）濾過、のステップを経る必要がある。
【００３６】
図１および図２を対比すると明らかなように、本発明のドネペジルの製造方法によれば、バッチ法では必要となる反応後の中和、分離操作、中間体の単離、精製工程を省略でき、バッチ法と比較して格段に少ない工程数でドネペジルを製造することができ、労働力、作業時間を大幅に削減することができる。さらに、本発明のドネペジルの製造方法によれば、精密に反応時間および温度を制御しながら必要なときに必要な量を製造することができるという利点もある。
【００３７】
〔１〕アルドール縮合ステップ（ステップＡ）
本発明のドネペジルの製造方法において、触媒を固定化した反応器を用いたフロー法によってアルドール縮合ステップ（ステップＡ）を連続的に行う場合、原料溶液としては５，６−ジメトキシ−１−インダノンと１−ベンジル−４−ホルミルピペリジンを溶媒に完全に溶解させたものを使用し、一定流量での送液が好ましいが、送液ポンプを用いて送液することがより好ましい。
【００３８】
原料溶液の濃度は、原料が溶解する濃度以下であれば良いが、１−ベンジル−４−［（５，６−ジメトキシ−１−インダノン）−２−イリデン］メチルピペリジンが系内で析出する可能性があるため、好ましくは０．５Ｍ以下であり、より好ましくは０．０１〜０．２Ｍであり、特に好ましくは０．１Ｍである。
【００３９】
５，６−ジメトキシ−１−インダノンに対する１−ベンジル−４−ホルミルピペリジンの当量は０．８〜２当量の範囲内であることが好ましく、１．０〜１．２当量の範囲内であることがより好ましく、１．０５〜１．１当量の範囲内であることが特に好ましい。５，６−ジメトキシ−１−インダノンに対する１−ベンジル−４−ホルミルピペリジンの当量が０．８当量未満である場合には、未反応の５，６−ジメトキシ−１−インダノンが残留する、不純物が増加するなどの虞があり、また、５，６−ジメトキシ−１−インダノンに対する１−ベンジル−４−ホルミルピペリジンの当量が２当量を超える場合には、未反応の１−ベンジル−４−ホルミルピペリジンが残留する、不純物が増加するなどの虞がある。
【００４０】
原料溶液に用いられる溶媒としては、一般的な有機合成反応に使用する有機溶媒であればよく、特に制限されるものではないが、１−ベンジル−４−［（５，６−ジメトキシ−１−インダノン）−２−イリデン］メチルピペリジンはトルエン、テトラヒドロフランへの溶解性が高い、また、後述するようにアルドール縮合ステップにおいて触媒として塩基性樹脂を用いる場合には、塩基性樹脂がアルコール系溶媒により膨潤し活性化されるという理由からは、トルエン、テトラヒドロフラン、アルコール系溶媒を単独または混合溶媒として使用することが好ましい。また、後述するようにアルドール縮合ステップにおいて触媒として塩基性樹脂を用いる場合には、樹脂の膨潤の度合いを制御でき、水の効果により、樹脂触媒の活性および寿命が向上するという利点があることから、溶媒は水を含んでいてもよい。溶媒が水を含む場合、その量は０．１〜２０％（ｖ／ｖ）であることが好ましく、１〜１０％（ｖ／ｖ）であることがより好ましく、２〜５％（ｖ／ｖ）であることがさらに好ましく、２％（ｖ／ｖ）であることが特に好ましい。
【００４１】
触媒を固定化した反応器を用いたフロー法によってアルドール縮合ステップ（ステップＡ）を連続的に行う場合、原料溶液の送液量としては、アルドール縮合反応に用いる触媒の量、反応器の容積などに応じ、任意の量を送液するようにすればよく、特に制限されるものではない。
【００４２】
アルドール縮合反応を行うために用いられる反応器としては、フロー法によって連続的に反応を行い得るように、反応器の内部空間と外部空間とを連通する流入口および流出口を有するものであればその形状は特に制限されないが、筒状の反応器を用いることが好ましく、後述する実施例で例示するような市販のカラムを好適に用いることができる。反応器の材質は、使用する溶媒に対し耐性を有するものであれば特に制限されないが、ステンレスまたはガラスが好ましい。
【００４３】
触媒を固定化した反応器を用いたフロー法によってアルドール縮合ステップ（ステップＡ）を連続的に行う場合、反応器は、流入口、流出口をいずれの方向に設置して送液してもよい。反応器の流入口および流出口には、送液のためのチューブ（送液チューブ）が取り付けられ、その送液チューブの材質も、使用する溶媒に対し耐性を有するものであれば特に制限されないが、ポリテトラフルオロエチレン（ＰＴＦＥ）またはステンレスが好ましい。
【００４４】
アルドール縮合反応の反応温度は、反応器および送液チューブを加熱または冷却することで制御でき、この目的のために水浴、油浴、氷浴、恒温槽、カラムオーブンなどを用いることができる。触媒を固定化した反応器を用いたフロー法によってアルドール縮合ステップ（ステップＡ）を連続的に行う場合、反応温度は０℃から溶媒の沸点以下であればよいが、２０〜８０℃の範囲内であることが好ましい。
【００４５】
触媒を固定化した反応器を用いたフロー法によってアルドール縮合ステップ（ステップＡ）を連続的に行う場合、アルドール縮合反応の触媒としては、塩基性樹脂を用いることが好ましい。本発明のように触媒を固定化した反応器を用いたフロー法によって連続的にアルドール縮合反応を行う場合には、従来のバッチ法でのアルドール縮合反応の触媒としては通常用いられない塩基性樹脂を触媒として用いることが好ましい。
【００４６】
触媒を固定化した反応器を用いたフロー法によってアルドール縮合ステップ（ステップＡ）を連続的に行う場合に触媒として用いられる塩基性樹脂は、強塩基性、弱塩基性のいずれであってもよいが、弱塩基性と比較して、強塩基性の方が反応性が高かったことから、強塩基性であることが好ましい。また、この塩基性樹脂は、架橋剤で架橋された樹脂であることが好ましい。
【００４７】
また塩基性樹脂は、市販されているという理由から、第三級アミノ基または第四級アンモニウム基が導入された樹脂であることが好ましい。ここで、第三級アミノ基は、
【００４８】
【化８】
2020203851.tif 000009
【００４９】
（上記式中、Ｒ１、Ｒ２は、水素以外のどのような置換基であってもよい。）
という状態の基を指し、また、第四級アンモニウム基は、
【００５０】
【化９】
2020203851.tif 000010
【００５１】
（上記式中、ＲＡ、ＲＢ、ＲＣは、水素以外のどのような置換基であってもよい。）
という状態の基を指すものとする。中でも、ジアルキルアミノ基、トリアルキルアンモニウム基またはジアルキルアルコールアンモニウム基が導入された樹脂であることがより好ましく、ジメチルアミノ基、トリメチルアンモニウム基またはジメチルエタノールアンモニウム基が導入された樹脂であることがさらに好ましい。また、対アニオンとして水酸化物イオンを持つ第四級アンモニウム基が導入された樹脂は強塩基性の樹脂となり、第三級アミノ基が導入された樹脂は弱塩基性の樹脂となるが、上述のように弱塩基性と比較して強塩基性の方が反応性が高かったことから、第三級アミノ基よりも第四級アンモニウム基の方が好ましい。
【００５２】
また、塩基性樹脂は、製造・入手の容易性、適した粒径・形状、本反応条件に耐え得る強度を有するなどの理由からは、ジメチルアミノ基、トリメチルアンモニウム基またはジメチルエタノールアンモニウム基が導入され、ジビニルベンゼンで架橋されたポリスチレン樹脂、または、ポリアクリル酸エステル樹脂であることが好ましく、ポリアクリル酸エステル樹脂に比べ、ポリスチレン樹脂の方が反応性が高かったという理由からは、ジメチルアミノ基、トリメチルアンモニウム基またはジメチルエタノールアンモニウム基が導入され、ジビニルベンゼンで架橋されたポリスチレン樹脂であることがより好ましい。
【００５３】
このような塩基性樹脂は、たとえば、陰イオン交換樹脂Ａｍｂｅｒｌｙｓｔ（商標）  Ａ２６（Ｓｉｇｍａ−Ａｌｄｒｉｃｈ、５４２５７１−１ＫＧ）、陰イオン交換樹脂ＩＲＡ９００（オルガノ、アンバーライト（商標）ＩＲＡ９００Ｊ）、陰イオン交換樹脂ＩＲＡ９５８（オルガノ、アンバーライト（商標）ＩＲＡ９５８）、陰イオン交換樹脂ＷＡ３０（三菱化学、ダイヤイオン（商標））、ＯＲＬＩＴＥ  ＤＳ−５（オルガノ）、陰イオン交換樹脂ＩＲＡ９１０（オルガノ、アンバーライト（商標）ＩＲＡ９１０ＣＴ）、陰イオン交換樹脂ＩＲＡ９０４（オルガノ、アンバーライト（商標）ＩＲＡ９０４）などの市販品を好適に用いることができる。
【００５４】
触媒を固定化した反応器を用いたフロー法によってアルドール縮合ステップ（ステップＡ）を連続的に行う場合に用いられる触媒は、粒状物、球状物、カートリッジに内包されて市販されているものなどその形状は特に制限されるものではなく、また、任意の大きさのものを用いることができるが、粒状物である場合、用いるカラムから触媒が流出せずに、本反応条件に耐え得る強度を有するという理由から、その粒径は好ましくは３０μｍ〜３ｍｍである。
【００５５】
〔２〕水素化ステップ（ステップＢ）
本発明のドネペジルの製造方法において、触媒を固定化した反応器を用いたフロー法によって水素化ステップ（ステップＢ）を連続的に行う場合、１−ベンジル−４−［（５，６−ジメトキシ−１−インダノン）−２−イリデン］メチルピペリジンの溶媒としては、アルドール縮合ステップについて上述したのと同様の溶媒を好ましく用いることができる。
【００５６】
触媒を固定化した反応器を用いたフロー法によって水素化ステップ（ステップＢ）を連続的に行う場合、１−ベンジル−４−［（５，６−ジメトキシ−１−インダノン）−２−イリデン］メチルピペリジンの送液量としては、水素化反応に用いる触媒の量、反応器の容積などに応じ、任意の量を送液するようにすればよく、特に制限されるものではない。また、アルドール縮合ステップについて上述したのと同様に、一定流量での送液が好ましいが、送液ポンプを用いて送液することがより好ましい。
【００５７】
水素化反応を行うために用いられる反応器およびそれに取り付けられる送液チューブとしては、アルドール縮合ステップについて上述したのと同様の反応器、送液チューブを好ましく用いることができる。
【００５８】
触媒を固定化した反応器を用いたフロー法によって水素化ステップ（ステップＢ）を連続的に行う場合も、反応器は、流入口、流出口をいずれの方向に設置して送液してもよいが、水素の比重が空気よりも小さいため、下から上に流すと流速に関係なく系外へ排出されるという理由からは、流入口を上側、流出口を下側にし、地面に対して垂直に設置して送液することが好ましい。
【００５９】
水素化反応の反応温度も、アルドール縮合反応について上述したのと同様に、反応器および送液チューブを加熱または冷却することで制御でき、この目的のために水浴、油浴、氷浴、恒温槽、カラムオーブンなどを用いることができる。触媒を固定化した反応器を用いたフロー法によって水素化ステップ（ステップＢ）を連続的に行う場合、反応温度は０℃から溶媒の沸点以下であればよいが、触媒活性を十分維持しつつ、不純物である脱ベンジル体の生成を抑制するという理由からは、１５〜５５℃の範囲内であることが好ましく、２５〜５５℃の範囲内であることがより好ましい。
【００６０】
触媒を固定化した反応器を用いたフロー法によって水素化ステップ（ステップＢ）を連続的に行う場合、水素化反応の触媒としては、パラジウム系触媒、白金系触媒およびニッケル系触媒からなる群から選ばれる少なくともいずれかであることが好ましい。これら触媒は、炭素、ポリアルキルシランおよび金属酸化物のいずれかまたは複数の組み合わせを固相担体として、固相担持されたものであることが好ましい。このような触媒の好ましい例としては、ジメチルポリシリル−パラジウムアルミナ、ジメチルポリシリル−パラジウムシリカゲル、白金炭素、白金アルミナ、ジメチルポリシリル−白金炭素などが挙げられる。このような水素化反応の触媒としても、後述する実施例で例示するように、市販品を好適に用いることができる。
【００６１】
触媒を固定化した反応器を用いたフロー法によって水素化ステップ（ステップＢ）を連続的に行う場合に用いられる触媒は、粒状物、球状物、ペレット状物、カートリッジに内包されて市販されているものなどその形状は特に制限されるものではなく、また、任意の大きさのものを用いることができるが、粒状物である場合、用いるカラムから触媒が流出するのを防ぐという理由から、その粒径は好ましくは３０μｍ〜３ｍｍである。
【００６２】
また、触媒を固定化した反応器を用いたフロー法によって水素化ステップ（ステップＢ）を連続的に行う場合、上述の触媒に、共充填剤を添加してもよい。共充填剤を添加した場合、共充填剤を添加しない場合と比較して、水素圧力を制御できる、カラムからの触媒の流出を防ぐことができるという利点がある。このような共充填剤としては、１−ベンジル−４−［（５，６−ジメトキシ−１−インダノン）−２−イリデン］メチルピペリジン、溶媒、触媒と反応または溶解しないものであれば使用できるが、粒径・形状の選択肢が豊富で、市販されているという理由からは、アルミナ、ガラスビーズ、セルロース、セライトなどが好ましい。
【００６３】
触媒を固定化した反応器を用いたフロー法によって水素化ステップ（ステップＢ）を連続的に行う場合、水素化反応は反応器の容積と送液量により任意の水素線速度で水素を流すことができるが、線速度が大きいと反応効率が低下するという理由からは、反応器内の線速度は０．０２〜０．９５ｃｍ／ｓｅｃの範囲内であることが好ましい。
【００６４】
触媒を固定化した反応器を用いたフロー法によって水素化ステップ（ステップＢ）を連続的に行う場合、反応器内の圧力は、反応器の大きさにより任意に設定できるが、圧力が下記設定値以下の条件であると、未反応の１−ベンジル−４−［（５，６−ジメトキシ−１−インダノン）−２−イリデン］メチルピペリジンが残留する傾向にあり、圧力が下記設定値以上の条件であると、脱ベンジル体が増加するという理由からは、１８〜１２０ｋＰａの範囲内であることが好ましい。
【００６５】
本発明のドネペジルの製造方法は、触媒を固定化した反応器を用いたフロー法によってアルドール縮合ステップ（ステップＡ）のみを連続的に行ってもよいし、触媒を固定化した反応器を用いたフロー法によって水素化ステップ（ステップＢ）のみを連続的に行ってもよい。触媒を固定化した反応器を用いたフロー法で連続的に行う場合、アルドール縮合ステップで得られた生成物を単離精製した後水素化反応を行ってもよいし、単離精製することなく水素化ステップに用いてもよい。
【００６６】
本発明のドネペジルの製造方法は、好ましくは、前記アルドール縮合反応を行うための第１反応器と、前記水素化反応を行うための第２反応器とを連結し、前記第１反応器において前記アルドール縮合ステップをフロー法によって連続的に行って得られた１−ベンジル−４−［（５，６−ジメトキシ−１−インダノン）−２−イリデン］メチルピペリジンを前記第２反応器に供し、前記第２反応器において前記水素化ステップをフロー法によって連続的に行う。このようにアルドール縮合ステップ（ステップＡ）および水素化ステップ（ステップＢ）の両方を、フロー法によって連続的に行うようにすることで、原料溶液から、精密に反応時間および温度を制御しながら必要なときに必要な量のドネペジルを製造することができ、反応後の中和、分離操作、中間体の単離、精製工程を省略できるため、労働力、作業時間を大幅に削減することができる。
【００６７】
本発明の方法で製造されたドネペジルは、医薬品として用いるために塩酸塩化するが、その塩酸塩化工程においてドネペジルは医薬品として適切な純度に精製される。塩酸塩化工程は公知の方法（特許文献３、４に記載の方法）またはそれに準ずる方法で行うことができるが、溶媒としてアセトニトリルまたは水を含むアセトニトリル、塩酸源としては濃塩酸を用いる方法が精製効果が高く、好ましい。
【００６８】
本発明を実施例によりさらに具体的に説明する。ただし、これらの実施例により本発明が限定されるものではない。
【実施例】
【００６９】
＜実施例１＞
１００ｇの強塩基性スチレン系陰イオン交換樹脂Ａｍｂｅｒｌｙｓｔ（商標）  Ａ２６（Ｓｉｇｍａ−Ａｌｄｒｉｃｈ、５４２５７１−１ＫＧ）（以下、「陰イオン交換樹脂Ａ２６」）を水１７０ｍＬ×３、エタノール１７０ｍＬ×３、テトラヒドロフラン：２−プロパノール：蒸留水＝８８：１０：２の混合溶媒１７０ｍＬ×３の順で洗浄した。アルドール縮合ステップをフロー法によって連続的に行うための第１反応器として、直径２３ｍｍ、長さ３００ｍｍのステンレス製カラム（東京理化器械）に１００ｇの前記陰イオン交換樹脂Ａ２６を充填し、蓋を閉め、カラムオーブン（東京理化器械）に設置した。これを第１カラムとし、送液ポンプ１（フロム製、ＵＩ−２２−４１０Ｄ）に繋げたポリテトラフルオロエチレン（ＰＴＦＥ）製チューブを第１カラム下部に接続し、第１カラム上部にはアルドール縮合反応実施後の溶液を次の水素化ステップをフロー法によって連続的に行うための第２反応器である、水素化反応を行うカラムに誘導するためのチューブを取り付けた。
【００７０】
１２．４７ｇの５％  白金アルミナ（エヌ・イーケムキャット、ＡＡ１５０１）と９０．５２ｇの活性アルミナ（富士フイルム和光純薬、カラムクロマトグラフ用、０１９−０８２９５、約７５μｍ）を量り取り、均一に混合した後、直径２３ｍｍ、長さ３００ｍｍのステンレス製カラム（東京理化器械）に充填し、蓋を閉め、カラムオーブン（東京理化器械）に設置した。これを第２カラムとした。第２カラム上部は、２本の流路が接続可能な形状であり、片方の流路は第１カラム上部に接続してあるチューブの出口側と繋ぎ、もう一方の流路には送液ポンプ２（フロム製、Ｕ１−２２−１１０Ｄ）に繋がったチューブに予め水素用流路を合流させたチューブを繋いだ。第２カラム下部にチューブを繋ぎ、チューブの先は反応液を貯蔵する容器に導入した。その後、第１カラムのカラムオーブンを５５℃に、第２カラムのカラムオーブンを４５℃に設定し、加温した。
【００７１】
送液ポンプ１からテトラヒドロフラン：２−プロパノール：蒸留水＝８８：１０：２混合溶媒を毎分２．４ｍＬの流量で、送液ポンプ２からテトラヒドロフランを毎分１．４ｍＬの流量で１時間送液した。
【００７２】
１時間送液後、送液を継続しながら水素を０．９５ｃｍ／ｓｅｃ（毎分２４０ｍＬ）で１時間送気した。水素は水素ボンベから供給し、供給量は水素ボンベに接続したレギュレーターおよびマスフローコントローラー（ブルックス、ＳＬＡ５８５０Ｓ／Ｈ２型）で制御した。
【００７３】
１９．２２ｇの５，６−ジメトキシ−１−インダノン（１００ｍｍｏｌ）と２１．９８ｇの１−ベンジル−４−ホルミルピペリジン（１０８ｍｍｏｌ）をテトラヒドロフラン：２−プロパノール：蒸留水＝８８：１０：２混合溶媒１０００ｍＬに完全に溶解させ、０．１Ｍとした溶液を調製し、送液ポンプ１より毎分２．４ｍＬの流量で送液した。この送液開始時間を反応開始時間とした。
【００７４】
反応開始２時間後より一定時間サンプリングを行い、ＨＰＬＣにて純度測定を行った。ＨＰＬＣ測定のためのサンプルは、容器に５分間フロー溶液を回収し、そこから５００μＬ抜き取り、希釈溶液（０．１％  トリフルオロ酢酸水溶液：アセトニトリル＝１：１）で２５ｍＬにすることで調製した。反応開始７時間後のドネペジルの純度は９３．９％であった。得られた反応液全量をＨＰＬＣにて定量を行い、３３．６ｇのドネペジルを得た（収率：８８％）。
【００７５】
得られた反応液からドネペジル２２．７ｇ相当の反応液を分割し、減圧下、濃縮した。残渣を１８０ｍＬの３％含水アセトニトリルに溶解し、７０℃に加熱後、６．３ｍＬの濃塩酸を加え、３時間攪拌した。ドネペジル塩酸塩を種晶として加え、０℃まで冷却した。得られた結晶を濾過し、乾燥を行い、１８．３ｇのドネペジル塩酸塩を得た（収率：７４％）。得られたドネペジル塩酸塩の純度は９９．６％であった。
【００７６】
＜実施例２＞
１０ｇの陰イオン交換樹脂Ａ２６を水１７ｍＬ×３、エタノール１７ｍＬ×３、テトラヒドロフラン：２−プロパノール：蒸留水＝９０：１０：２の混合溶媒１７ｍＬ×３の順で洗浄した。アルドール縮合ステップをフロー法によって連続的に行うための第１反応器として、直径１０ｍｍ、長さ１００ｍｍのステンレス製カラム（東京理化器械、ＣＬＭ−１０１０）に６．８ｇの前記陰イオン交換樹脂Ａ２６を充填し、蓋を閉め、カラムオーブン（東京理化器械、ＸＣＲ−１０００）に設置した。これを第１カラムとし、送液ポンプ１（フロム製、ＵＩ−２２−１１０）に繋げたＰＴＦＥ製チューブを第１カラム下部に接続し、第１カラム上部にはアルドール縮合反応実施後の溶液を次の水素化ステップをフロー法によって連続的に行うための第２反応器である、水素化反応を行うカラムに誘導するためのチューブを取り付けた。
【００７７】
０．４６ｇの５％  白金炭素（エヌ・イーケムキャット、５％  Ｐｔカーボン粉末（含水品））と６．０ｇの活性アルミナ（実施例１と同じ）を量り取り、均一に混合した後、直径１０ｍｍ、長さ１００ｍｍのステンレス製カラム（東京理化器械、ＣＬＭ−１０１０）に充填し、蓋を閉め、カラムオーブン（東京理化器械、ＸＣＲ−１０００）に設置した。これを第２カラムとした。第２カラム上部は、２本の流路が接続可能な形状であり、片方の流路は第１カラム上部に接続してあるチューブの出口側と繋ぎ、もう一方の流路には送液ポンプ２（フロム製、ＫＰ−２２−０１）に繋がったチューブに予め水素用流路を合流させたチューブを繋いだ。第２カラム下部にチューブを繋ぎ、チューブの先は反応液を貯蔵する容器に導入した。その後、第１カラムのカラムオーブンを５５℃に、第２カラムのカラムオーブンを２５℃に設定し、加温した。送液ポンプ１からテトラヒドロフラン：２−プロパノール：蒸留水＝８８：１０：２混合溶媒を毎分１．０ｍＬの流量で２５分間送液した。
【００７８】
送液ポンプ１からテトラヒドロフラン：２−プロパノール：蒸留水＝８８：１０：２混合溶媒を毎分０．１５ｍＬの流量で、送液ポンプ２からテトラヒドロフランを毎分０．０９ｍＬの流量で送液しながら、水素を０．３２ｃｍ／ｓｅｃ（毎分１５ｍＬ）で１時間送気した。水素は水素ボンベから供給し、供給量は水素ボンベに接続したレギュレーターおよびマスフローコントローラー（ＫＯＦＬＯＣ、Ｄ８５００ＭＣ）で制御した。
【００７９】
９．６ｇの５，６−ジメトキシ−１−インダノン（５０ｍｍｏｌ）と１０．７ｇの１−ベンジル−４−ホルミルピペリジン（５２．５ｍｍｏｌ）をテトラヒドロフラン：２−プロパノール：蒸留水＝８８：１０：２混合溶媒５００ｍＬに完全に溶解させ、０．１Ｍとした溶液を調製し、送液ポンプ１より毎分０．１５ｍＬの流量で送液した。この送液開始時間を反応開始時間とした。
【００８０】
反応開始２時間後より一定時間サンプリングを行い、ＨＰＬＣにて純度測定を行った。ＨＰＬＣ測定のためのサンプルは、容器に１０分間フロー溶液を回収し、そこから２００μＬ抜き取り、希釈溶液（０．１％  トリフルオロ酢酸水溶液：アセトニトリル＝１：１）で１０ｍＬにすることで調製した。
【００８１】
反応開始６時間後のドネペジルの純度は９５．３％、反応開始２１時間後のドネペジルの純度は９４．３％であった。
【００８２】
回収したフロー溶液２２４ｍＬを減圧下で濃縮し、残渣を４５ｍＬのトルエンに溶解し、２５ｍＬの水で一回洗浄した。有機層を減圧下で濃縮し、６．８ｇのドネペジルの粗体を得た。得られたドネペジルの粗体０．９１ｇを７．６ｍＬのアセトニトリルに溶解し、０．２６ｍＬの水を加えた。この溶液をＨＰＬＣにて定量したところ、ドネペジルが０．７７ｇ含まれていた。この溶液を７０℃で３０分攪拌し、その後０．２０ｍＬの濃塩酸を加え、３時間攪拌し、種晶を加え、０℃まで冷却した。得られた結晶を濾過し、乾燥を行い、０．５９ｇのドネペジル塩酸塩を得た（収率：７０％）。得られたドネペジル塩酸塩の純度は９９．７％であった。
【００８３】
＜実施例３＞
１１０．７ｇの陰イオン交換樹脂Ａ２６を水１８５ｍＬ×３、エタノール１８５ｍＬ×３、テトラヒドロフラン：２−プロパノール：蒸留水＝８８：１０：２の混合溶媒１８５ｍＬ×３の順で洗浄した。アルドール縮合ステップをフロー法によって連続的に行うための第１反応器として、直径２３ｍｍ、長さ３００ｍｍのステンレス製カラム（実施例１と同じ）に１０３．０ｇの前記陰イオン交換樹脂Ａ２６を充填し、蓋を閉め、カラムオーブン（実施例１と同じ）に設置した。これを第１カラムとし、送液ポンプ１（実施例１と同じ）に繋げたＰＴＦＥ製チューブを第１カラム下部に接続し、第１カラム上部にはアルドール縮合反応実施後の溶液を次の水素化ステップをフロー法によって連続的に行うための第２反応器である、水素化反応を行うカラムに誘導するためのチューブを取り付けた。
【００８４】
４．３ｇのジメチルポリシリル−パラジウムアルミナ（日揮触媒化成、ＰＰＤ−１００）と１０１．５ｇの活性アルミナ（実施例１と同じ）を量り取り、均一に混合した後、直径２３ｍｍ、長さ３００ｍｍのステンレス製カラム（実施例１と同じ）に充填し、蓋を閉め、カラムオーブン（実施例１と同じ）に設置した。これを第２カラムとした。第２カラム上部は、２本の流路が接続可能な形状であり、片方の流路は第１カラム上部に接続してあるチューブの出口側と繋ぎ、もう一方の流路には送液ポンプ２（実施例１と同じ）に繋がったチューブに予め水素用流路を合流させたチューブを繋いだ。第２カラム下部にチューブを繋ぎ、チューブの先は反応液を貯蔵する容器に導入した。その後、第１カラムのカラムオーブンを５５℃に、第２カラムのカラムオーブンを２５℃に設定し、加温した。
【００８５】
送液ポンプ１からテトラヒドロフラン：２−プロパノール：蒸留水＝８８：１０：２混合溶媒を毎分２．４ｍＬの流量で、送液ポンプ２からテトラヒドロフランを毎分１．４ｍＬの流量で１時間送液した。
【００８６】
１時間送液後、送液を継続しながら水素を０．３６ｃｍ／ｓｅｃ（毎分９０ｍＬ）で１時間送気した。水素は水素ボンベから供給し、供給量は水素ボンベに接続したレギュレーターおよびマスフローコントローラー（実施例１と同じ）で制御した。
【００８７】
５７．７ｇの５，６−ジメトキシ−１−インダノン（３００ｍｍｏｌ）と６４．０ｇの１−ベンジル−４−ホルミルピペリジン（３１５ｍｏｌ）をテトラヒドロフラン：２−プロパノール：蒸留水＝８８：１０：２混合溶媒３０００ｍＬに完全に溶解させ、０．１Ｍとした溶液を調製し、送液ポンプ１より毎分２．４ｍＬの流量で送液した。この送液開始時間を反応開始時間とした。
【００８８】
反応開始２時間後より一定時間サンプリングを行い、ＨＰＬＣにて純度測定を行った。ＨＰＬＣ測定のためのサンプルは、容器に１０分間フロー溶液を回収し、そこから２００μＬ抜き取り、希釈溶液（０．１％  トリフルオロ酢酸水溶液：アセトニトリル＝１：１）で１０ｍＬにすることで調製した。反応開始７時間後のドネペジルの純度は９２．８％であった。
【００８９】
回収したフロー溶液２０００ｍＬを減圧下で濃縮し、残渣を１８０ｍＬのトルエンに溶解し、１５０ｍＬの水で二回洗浄した。有機層を減圧下で濃縮し、４２．８ｇのドネペジルの粗体を得た。
【００９０】
得られたドネペジルの粗体１．０ｇを９．７ｍＬのアセトニトリルに溶解し、０．３ｍＬの水を加えた。この溶液を７０℃で３０分間攪拌し、その後０．２６ｍＬの濃塩酸を加え、３時間攪拌し、種晶を加え、０℃まで冷却した。得られた結晶を濾過し、乾燥を行い、０．７９ｇのドネペジル塩酸塩を得た（収率：７２％）。得られたドネペジル塩酸塩の純度は９９．６％であった。
【００９１】
＜実施例４＞
１０ｇの陰イオン交換樹脂Ａ２６を水１７ｍＬ×３、エタノール１７ｍＬ×３、テトラヒドロフラン：エタノール＝９０：１０の混合溶媒１７ｍＬ×３の順で洗浄した。直径１０ｍｍ、長さ１００ｍｍのステンレス製カラム（実施例２と同じ）に７．４ｇの前記陰イオン交換樹脂Ａ２６を充填し、蓋を閉め、カラムオーブン（実施例２と同じ）に設置した。送液ポンプ１（実施例２と同じ）に繋げたＰＴＦＥ製チューブをカラム下部に接続し、カラム上部にチューブを取り付け、アルドール縮合反応実施後の溶液を回収する容器に導入した。その後、カラムオーブンを２０℃に設定し、加温した。送液ポンプ１からテトラヒドロフラン：エタノール＝９０：１０の混合溶媒を毎分０．３ｍＬの流量で１時間送液した。
【００９２】
１．９２ｇの５，６−ジメトキシ−１−インダノン（１０ｍｍｏｌ）と２．１９ｇの１−ベンジル−４−ホルミルピペリジン（１０．８ｍｍｏｌ）をテトラヒドロフラン：エタノール＝９０：１０の混合溶媒１００ｍＬに完全に溶解させ、０．１Ｍとした溶液を調製し、送液ポンプ１より毎分０．３ｍＬの流量で送液した。この送液開始時間を反応開始時間とした。
【００９３】
反応開始２時間後より一定時間サンプリングを行い、ＨＰＬＣにて純度測定を行った。ＨＰＬＣ測定のためのサンプルは、容器に１０分間フロー溶液を回収し、そこから２００μＬ抜き取り、希釈溶液（０．１％  トリフルオロ酢酸水溶液：アセトニトリル＝１：１）で１０ｍＬにすることで調製した。
【００９４】
反応開始６時間後の１−ベンジル−４−［（５，６−ジメトキシ−１−インダノン）−２−イリデン］メチルピペリジンの純度は８５．５％であった。
【００９５】
＜実施例５＞
３０ｇの強塩基性スチレン系陰イオン交換樹脂ＩＲＡ９００（オルガノ、アンバーライト（商標）ＩＲＡ９００Ｊ）（以下、「陰イオン交換樹脂ＩＲＡ９００」）を水１７ｍＬ×３、エタノール１７ｍＬ×３、テトラヒドロフラン１７ｍＬ×３、トルエン１７ｍＬ×３の順で洗浄した。直径１０ｍｍ、長さ３００ｍｍのステンレス製カラム（東京理化器械、ＣＬＭ−１０３０）に２２．０ｇの前記陰イオン交換樹脂ＩＲＡ９００を充填し、蓋を閉め、カラムオーブン（東京理化器械、ＸＣＲ−１０００  ３００Ｌ）に設置した。送液ポンプ１（実施例２と同じ）に繋げたＰＴＦＥ製チューブをカラム下部に接続し、カラム上部にチューブを取り付け、アルドール縮合反応実施後の溶液を回収する容器に導入した。その後、カラムオーブンを８０℃に設定し、加温した。送液ポンプ１からトルエンを毎分０．３ｍＬの流量で１時間送液した。
【００９６】
１．９２ｇの５，６−ジメトキシ−１−インダノン（１０ｍｍｏｌ）と２．１９ｇの１−ベンジル−４−ホルミルピペリジン（１０．８ｍｍｏｌ）をトルエンに完全に溶解させ、０．０５Ｍとした溶液を２００ｍＬ調製し、送液ポンプ１より毎分０．３ｍＬの流量で送液した。この送液開始時間を反応開始時間とした。
【００９７】
反応開始２時間後より一定時間サンプリングを行い、ＮＭＲにて純度測定を行った。サンプルは、容器に１０分間フロー溶液を回収し、そこから正確に４ｍＬ抜き取り、濃縮・乾燥後、重クロロホルムに溶解し、ＮＭＲを測定し、純度測定を行った。
【００９８】
反応開始７時間後の１−ベンジル−４−［（５，６−ジメトキシ−１−インダノン）−２−イリデン］メチルピペリジンの純度は８７．０％であった。
【００９９】
＜実施例６＞
１０ｇの陰イオン交換樹脂Ａ２６を水１７ｍＬ×３、エタノール１７ｍＬ×３、テトラヒドロフラン：２−プロパノール：蒸留水＝８８：１０：２の混合溶媒１７ｍＬ×３の順で洗浄した。直径１０ｍｍ、長さ１００ｍｍのステンレス製カラム（実施例２と同じ）に６．３ｇの前記陰イオン交換樹脂Ａ２６を充填し、蓋を閉め、カラムオーブン（実施例２と同じ）に設置した。送液ポンプ１（実施例２と同じ）に繋げたＰＴＦＥ製チューブをカラム下部に接続し、カラム上部にチューブを取り付け、アルドール縮合反応実施後の溶液を回収する容器に導入した。その後カラムオーブンを６０℃に設定し、加温した。送液ポンプ１からテトラヒドロフラン：２−プロパノール：蒸留水＝８８：１０：２の混合溶媒を毎分０．１５ｍＬの流量で１時間送液した。
【０１００】
１．９２ｇの５，６−ジメトキシ−１−インダノン（１０ｍｍｏｌ）と２．１９ｇの１−ベンジル−４−ホルミルピペリジン（１０．８ｍｍｏｌ）をテトラヒドロフラン：２−プロパノール：蒸留水＝８８：１０：２の混合溶媒１００ｍＬに完全に溶解させ、０．１Ｍとした溶液を調製し、送液ポンプ１より毎分０．１５ｍＬの流量で送液した。この送液開始時間を反応開始時間とした。
【０１０１】
反応開始２時間後より一定時間サンプリングを行い、ＨＰＬＣにて純度測定を行った。ＨＰＬＣ測定のためのサンプルは、容器に１０分間フロー溶液を回収し、そこから２００μＬ抜き取り、希釈溶液（０．１％  トリフルオロ酢酸水溶液：アセトニトリル＝１：１）で１０ｍＬにすることで調製した。
【０１０２】
反応開始７時間後の１−ベンジル−４−［（５，６−ジメトキシ−１−インダノン）−２−イリデン］メチルピペリジンの純度は８８．３％であった。
【０１０３】
＜実施例７＞
１０ｇの陰イオン交換樹脂Ａ２６を水１７ｍＬ×３、エタノール１７ｍＬ×３、テトラヒドロフラン：２−プロパノール：蒸留水＝８８：１０：２の混合溶媒１７ｍＬ×３の順で洗浄した。直径１０ｍｍ、長さ１００ｍｍのステンレス製カラム（実施例２と同じ）に６．４ｇの前記陰イオン交換樹脂Ａ２６を充填し、蓋を閉め、カラムオーブン（実施例２と同じ）に設置した。送液ポンプ１（実施例２と同じ）に繋げたＰＴＦＥ製チューブをカラム下部に接続し、カラム上部にチューブを取り付け、アルドール縮合反応実施後の溶液を回収する容器に導入した。その後、カラムオーブンを５５℃に設定し、加温した。送液ポンプ１からテトラヒドロフラン：２−プロパノール：蒸留水＝８８：１０：２の混合溶媒を毎分０．１５ｍｌの流量で３５分間送液した。
【０１０４】
１１．５４ｇの５，６−ジメトキシ−１−インダノン（６０ｍｍｏｌ）と１３．１９ｇの１−ベンジル−４−ホルミルピペリジン（６４．８ｍｍｏｌ）をテトラヒドロフラン：２−プロパノール：蒸留水＝８８：１０：２の混合溶媒６００ｍＬに完全に溶解させ、０．１Ｍとした溶液を調製し、送液ポンプ１より毎分０．１５ｍＬの流量で送液した。この送液開始時間を反応開始時間とした。
【０１０５】
反応開始２時間後より一定時間サンプリングを行い、ＨＰＬＣにて純度測定を行った。ＨＰＬＣ測定のためのサンプルは、容器に１０分間フロー溶液を回収し、そこから２００μＬ抜き取り、希釈溶液（０．１％  トリフルオロ酢酸水溶液：アセトニトリル＝１：１）で１０ｍＬにすることで調製した。
【０１０６】
反応開始７４時間後の１−ベンジル−４−［（５，６−ジメトキシ−１−インダノン）−２−イリデン］メチルピペリジンの純度は９１．８％であった。
【０１０７】
収集した５１６．３ｇの反応液（１−ベンジル−４−［（５，６−ジメトキシ−１−インダノン）−２−イリデン］メチルピペリジン定量値として２０．４ｇ）に４．０ｇの５％  白金炭素を加え、攪拌下、室温にて１４時間、バッチ法で水素化反応を行った。水素化反応後、触媒をセライト濾過により除去し、ＨＰＬＣ定量値２１．２ｇでドネペジルを純度９５．４％で得た。
【０１０８】
＜実施例８＞
０．２８ｇのジメチルポリシリル−パラジウムアルミナＰＰＤ−１００（実施例３と同じ）と６．４ｇの活性アルミナ（実施例１と同じ）を量り取り、均一に混合した後、直径１０ｍｍ、長さ１００ｍｍのステンレス製カラム（実施例２と同じ）に充填し、蓋を閉め、カラムオーブン（実施例２と同じ）に設置した。カラム上部は、２本の流路が接続可能な形状であり、片方の流路は送液ポンプ１（実施例２と同じ）に繋がったＰＴＦＥ製チューブを繋ぎ、もう一方の流路には送液ポンプ２（実施例２と同じ）に繋がったチューブにあらかじめ水素用流路を合流させたチューブを繋いだ。カラム下部にチューブを繋ぎ、チューブの先は反応液を貯蔵する容器に導入した。その後、カラムオーブンを２５℃に設定した。送液ポンプ１からテトラヒドロフラン：２−プロパノール：蒸留水＝８８：１０：２混合溶媒を毎分０．１５ｍＬの流量で、送液ポンプ２からテトラヒドロフランを毎分０．０９ｍＬの流量で１時間送液した。
【０１０９】
１時間送液後、送液を継続しながら水素を０．１３ｃｍ／ｓｅｃ（毎分６ｍＬ）で１時間送気した。水素は水素ボンベから供給し、供給量は水素ボンベに接続したレギュレーターおよびマスフローコントローラー（実施例２と同じ）で制御した。
【０１１０】
１−ベンジル−４−［（５，６−ジメトキシ−１−インダノン）−２−イリデン］メチルピペリジンを３．７７ｇ（１０ｍｍｏｌ）量り取り、テトラヒドロフラン：２−プロパノール：蒸留水＝８８：１０：２混合溶媒１００ｍＬに完全に溶解させ、０．１Ｍとした溶液を調製し、送液ポンプ１より毎分０．１５ｍＬの流量で送液した。この送液開始時間を反応開始時間とした。
【０１１１】
反応開始２時間後より一定時間サンプリングを行い、ＨＰＬＣにて純度測定を行った。ＨＰＬＣ測定のためのサンプルは、容器に１０分間フロー溶液を回収し、そこから２００μＬ抜き取り、希釈溶液（０．１％  トリフルオロ酢酸水溶液：アセトニトリル＝１：１）で１０ｍＬにすることで調製した。反応開始６時間後のドネペジルの純度は９３．３％であった。
【０１１２】
＜実施例９＞
０．４６ｇのジメチルポリシリル−パラジウムアルミナＰＰＤ−６０（日揮触媒化成）と６．４ｇの活性アルミナ（実施例１と同じ）を量り取り、均一に混合した後、直径１０ｍｍ、長さ１００ｍｍのステンレス製カラム（実施例２と同じ）に充填し、蓋を閉め、カラムオーブン（実施例２と同じ）に設置した。カラム上部は、２本の流路が接続可能な形状であり、片方の流路は送液ポンプ１（実施例２と同じ）に繋がったＰＴＦＥ製チューブを繋ぎ、もう一方の流路には送液ポンプ２（実施例２と同じ）に繋がったチューブに予め水素用流路を合流させたチューブを繋いだ。カラム下部にチューブを繋ぎ、チューブの先は反応液を貯蔵する容器に導入した。その後、カラムオーブンを２５℃に設定した。送液ポンプ１からテトラヒドロフラン：２−プロパノール：蒸留水＝８８：１０：２混合溶媒を毎分０．１５ｍＬの流量で、送液ポンプ２からテトラヒドロフランを毎分０．０９ｍＬの流量で１時間送液した。
【０１１３】
１時間送液後、送液を継続しながら水素を０．１３ｃｍ／ｓｅｃ（毎分６ｍＬ）で１時間送気した。水素は水素ボンベから供給し、供給量は水素ボンベに接続したレギュレーターおよびマスフローコントローラー（実施例２と同じ）で制御した。
【０１１４】
１−ベンジル−４−［（５，６−ジメトキシ−１−インダノン）−２−イリデン］メチルピペリジンを３．７７ｇ（１０ｍｍｏｌ）量り取り、テトラヒドロフラン：２−プロパノール：蒸留水＝８８：１０：２混合溶媒１００ｍＬに完全に溶解させ、０．１Ｍとした溶液を調製し、送液ポンプ１より毎分０．１５ｍＬの流量で送液した。この送液開始時間を反応開始時間とした。
【０１１５】
反応開始２時間後より一定時間サンプリングを行い、ＨＰＬＣにて純度測定を行った。ＨＰＬＣ測定のためのサンプルは、容器に１０分間フロー溶液を回収し、そこから２００μＬ抜き取り、希釈溶液（０．１％  トリフルオロ酢酸水溶液：アセトニトリル＝１：１）で１０ｍＬにすることで調製した。反応開始７時間後のドネペジルの純度は９４．７％であった。
【０１１６】
＜実施例１０〜１２＞
１０ｇの陰イオン交換樹脂Ａ２６を水１７ｍＬ×３、エタノール１７ｍＬ×３、下記表１にそれぞれ記載の溶媒組成の混合溶媒１７ｍＬ×３の順で洗浄した。直径１０ｍｍ、長さ１００ｍｍのステンレス製カラム（実施例２と同じ）に６．４ｇの前記陰イオン交換樹脂Ａ２６を充填し、蓋を閉め、カラムオーブン（実施例２と同じ）に設置した。送液ポンプ１（実施例２と同じ）に繋げたＰＴＦＥ製チューブをカラム下部に接続し、カラム上部にチューブを取り付け、アルドール縮合反応実施後の溶液を回収する容器に導入した。その後、カラムオーブンを５５℃に設定し、加温した。送液ポンプ１から、下記表１にそれぞれ記載の溶媒組成の混合溶媒を毎分０．１５ｍＬの流量で１時間送液した。
【０１１７】
３．８４ｇの５，６−ジメトキシ−１−インダノン（２０ｍｍｏｌ）と４．２７ｇの１−ベンジル−４−ホルミルピペリジン（２１ｍｍｏｌ）を、下記表１にそれぞれ記載の溶媒組成の混合溶媒に完全に溶解させ、０．１Ｍとした溶液を調製し、送液ポンプ１より毎分０．１５ｍＬの流量で送液した。この送液開始時間を反応開始時間とした。
【０１１８】
反応開始２時間後より一定時間サンプリングを行い、ＨＰＬＣにて純度測定を行った。ＨＰＬＣ測定のためのサンプルは、容器に１０分間フロー溶液を回収し、そこから２００μＬ抜き取り、希釈溶液（０．１％  トリフルオロ酢酸水溶液：アセトニトリル＝１：１）で１０ｍＬにすることで調製した。
【０１１９】
各実施例の反応開始５時間後の１−ベンジル−４−［（５，６−ジメトキシ−１−インダノン）−２−イリデン］メチルピペリジンの純度は下記表１に示す通りである。
【０１２０】
【表１】
2020203851.tif 000011
【０１２１】
＜実施例１３＞
０．２８ｇのジメチルポリシリル−パラジウムアルミナＰＰＤ−１００（実施例３と同じ）と５．０ｇの活性アルミナ（実施例１と同じ）を量り取り、均一に混合した後、直径１０ｍｍ、長さ１００ｍｍのガラス製カラム（実施例２と同じ）に充填し、蓋を閉めた。カラム下部は、２本の流路が接続可能な形状であり、片方の流路は送液ポンプ１（実施例２と同じ）に繋がったＰＴＦＥ製チューブを繋ぎ、もう一方の流路には送液ポンプ２（実施例２と同じ）に繋がったチューブに予め水素用流路を合流させたチューブを繋いだ。カラム上部にチューブを繋ぎ、チューブの先は反応液を貯蔵する容器に導入した。送液ポンプ１からテトラヒドロフラン：２−プロパノール＝９０：１０の混合溶媒を毎分０．３ｍＬの流量で、送液ポンプ２からテトラヒドロフランを毎分０．０６ｍＬの流量で１時間送液した。
【０１２２】
室温にて１時間送液後、送液を継続しながら水素を０．１３ｃｍ／ｓｅｃ（毎分６ｍＬ）で１時間送気した。水素は水素ボンベから供給し、供給量は水素ボンベに接続したレギュレーターおよびマスフローコントローラー（実施例２と同じ）で制御した。
【０１２３】
１−ベンジル−４−［（５，６−ジメトキシ−１−インダノン）−２−イリデン］メチルピペリジンを１１．３ｇ（３０ｍｍｏｌ）量り取り、テトラヒドロフラン：２−プロパノール＝９０：１０混合溶媒に完全に溶解させ、０．１Ｍとした溶液を３００ｍＬ調製し、送液ポンプ１より毎分０．３ｍＬの流量で送液した。この送液開始時間を反応開始時間とした。
【０１２４】
反応開始２時間後より一定時間サンプリングを行い、ＨＰＬＣにて純度測定を行った。ＨＰＬＣ測定のためのサンプルは、容器に１０分間フロー溶液を回収し、そこから２００μＬ抜き取り、希釈溶液（０．１％  トリフルオロ酢酸水溶液：アセトニトリル＝１：１）で１０ｍＬにすることで調製した。反応開始６時間後のドネペジルの純度は９８．１％であった。
【０１２５】
＜実施例１４〜１６＞
水素流量および送液ポンプ２の送液量を変更した以外は実施例１３と同様の操作を行い、水素化ステップの水素流量の検討を行った。それぞれの実施例において反応開始６時間後のドネペジルの純度を表２に記載した。
【０１２６】
【表２】
2020203851.tif 000012
【０１２７】
＜実施例１７＞
１０ｇの陰イオン交換樹脂Ａ２６を水１７ｍＬ×３、エタノール１７ｍＬ×３、テトラヒドロフラン：２−プロパノール：蒸留水＝８８：１０：２の混合溶媒１７ｍＬ×３の順で洗浄した。アルドール縮合ステップをフロー法によって連続的に行うための第１反応器として、直径１０ｍｍ、長さ１００ｍｍのステンレス製カラム（実施例２と同じ）に６．５ｇ充填し、蓋を閉め、カラムオーブン（実施例２と同じ）に設置した。これを第１カラムとし、送液ポンプ１（実施例２と同じ）に繋がったＰＴＦＥ製チューブを第１カラム下部に接続し、第１カラム上部にはアルドール縮合反応実施後の溶液を次の水素化ステップをフロー法によって連続的に行うための第２反応器である、水素化反応を行うカラムに誘導するためのチューブを取り付けた。
【０１２８】
１．７ｇの５％  白金炭素（実施例２と同じ）と５．４ｇの活性アルミナ（実施例１と同じ）を量り取り、均一に混合した後、直径１０ｍｍ、長さ１００ｍｍのステンレス製カラム（実施例２と同じ）に充填し、蓋を閉め、カラムオーブン（実施例２と同じ）に設置した。これを第２カラムとした。第２カラム上部は、２本の流路が接続可能な形状であり、片方の流路は第１カラム上部に接続してあるチューブの出口側と繋ぎ、もう一方の流路には送液ポンプ２（実施例２と同じ）に繋がったチューブに予め水素用流路を合流させたチューブを繋いだ。第２カラム下部にチューブを繋ぎ、チューブの先は反応液を貯蔵する容器に導入した。その後、第１カラムのカラムオーブンを５５℃に、第２カラムのカラムオーブンを２５℃に設定した。送液ポンプ１からテトラヒドロフラン：２−プロパノール：蒸留水＝８８：１０：２混合溶媒を毎分０．１５ｍＬの流量で、送液ポンプ２からテトラヒドロフランを毎分０．０９ｍＬの流量で１時間送液した。
【０１２９】
１時間送液後、送液を継続しながら水素を０．３２ｃｍ／ｓｅｃ（毎分１５ｍＬ）で１時間送気した。水素は水素ボンベから供給し、供給量は水素ボンベに接続したレギュレーターおよびマスフローコントローラー（実施例２と同じ）で制御した。
【０１３０】
１．９２ｇの５，６−ジメトキシ−１−インダノン（１０ｍｍｏｌ）と２．１９ｇの１−ベンジル−４−ホルミルピペリジン（１０．８ｍｍｏｌ）をテトラヒドロフラン：２−プロパノール：蒸留水＝８８：１０：２混合溶媒１００ｍＬに完全に溶解させ、０．１Ｍとした溶液を調製し、送液ポンプ１より毎分０．１５ｍＬの流量で送液した。この送液開始時間を反応開始時間とした。
【０１３１】
反応開始２時間後より一定時間サンプリングを行い、ＨＰＬＣにて純度測定を行った。ＨＰＬＣ測定のためのサンプルは、容器に１０分間フロー溶液を回収し、そこから２００μＬ抜き取り、希釈溶液（０．１％  トリフルオロ酢酸水溶液：アセトニトリル＝１：１）で１０ｍＬにすることで調製した。反応開始５時間後のドネペジルの純度は９５．６％であった。
【０１３２】
＜実施例１８〜２０＞
水素化ステップの触媒共充填剤とその充填量を変更した以外は実施例１７と同様の操作を行い、水素化ステップの共充填剤の検討を行った。それぞれの実施例において反応開始５時間後のドネペジルの純度を表３に記載した。
【０１３３】
【表３】
2020203851.tif 000013
【０１３４】
＜実施例２１＞
弱塩基性スチレン系陰イオン交換樹脂ＷＡ３０（三菱化学、ダイヤイオン（商標））（以下、「陰イオン交換樹脂ＷＡ３０」）を２００ｍＬ太口ナスフラスコに２０．２ｇ量り取り、水１００ｍＬと水酸化ナトリウム３．９７ｇを加え、エバポレーターを用いて常温常圧で１５時間攪拌した。攪拌後の前記陰イオン交換樹脂ＷＡ３０を濾取し、水１７ｍＬ×３、エタノール１７ｍＬ×３、テトラヒドロフラン：２−プロパノール：蒸留水＝８８：１０：２の混合溶媒１７ｍＬ×３の順で洗浄した。直径１０ｍｍ、長さ１００ｍｍのステンレス製カラム（実施例２と同じ）に洗浄した前記陰イオン交換樹脂ＷＡ３０を５．９ｇ充填し、蓋を閉め、カラムオーブン（実施例２と同じ）に設置した。送液ポンプ１（実施例２と同じ）に繋げたＰＴＦＥ製チューブをカラム下部に接続し、カラム上部にチューブを取り付け、アルドール縮合反応実施後の溶液を回収する容器に導入した。その後、カラムオーブンを５５℃に設定し、加温した。送液ポンプ１からテトラヒドロフラン：２−プロパノール：蒸留水＝８８：１０：２の混合溶媒を毎分０．１５ｍＬの流量で１時間送液した。
【０１３５】
０．９６１ｇの５，６−ジメトキシ−１−インダノン（５．０ｍｍｏｌ）と１．０９７ｇの１−ベンジル−４−ホルミルピペリジン（５．４ｍｍｏｌ）をテトラヒドロフラン：２−プロパノール：蒸留水＝８８：１０：２の混合溶媒５０ｍＬに完全に溶解させ、０．１Ｍとした溶液を調製し、送液ポンプ１より毎分０．１５ｍＬの流量で送液した。この送液開始時間を反応開始時間とした。
【０１３６】
反応開始２時間後より一定時間サンプリングを行い、ＨＰＬＣにて純度測定を行った。ＨＰＬＣ測定のためのサンプルは、容器に１０分間フロー溶液を回収し、そこから２００μＬ抜き取り、希釈溶液（０．１％  トリフルオロ酢酸水溶液：アセトニトリル＝１：１）で１０ｍＬにすることで調製した。
【０１３７】
反応開始５時間後の１−ベンジル−４−［（５，６−ジメトキシ−１−インダノン）−２−イリデン］メチルピペリジンの純度は８６．２％であった。
【０１３８】
＜実施例２２＞
強塩基性アクリル系陰イオン交換樹脂ＩＲＡ９５８（オルガノ、アンバーライト（商標）ＩＲＡ９５８）（以下、「陰イオン交換樹脂ＩＲＡ９５８」）を２００ｍＬ太口ナスフラスコに１２．２ｇ量り取り、水１００ｍＬと水酸化ナトリウム２．６ｇを加え、エバポレーターを用いて常温常圧で１５時間攪拌した。攪拌後の前記陰イオン交換樹脂ＩＲＡ９５８を濾取し、水１７ｍＬ×３、エタノール１７ｍＬ×３、テトラヒドロフラン：２−プロパノール：蒸留水＝８８：１０：２の混合溶媒１７ｍＬ×３の順で洗浄した。直径１０ｍｍ、長さ１００ｍｍのステンレス製カラム（実施例２と同じ）に洗浄した前記陰イオン交換樹脂ＩＲＡ９５８を６．０ｇ充填し、蓋を閉め、カラムオーブン（実施例２と同じ）に設置した。送液ポンプ１（実施例２と同じ）に繋げたＰＴＦＥ製チューブをカラム下部に接続し、カラム上部にチューブを取り付け、アルドール縮合反応実施後の溶液を回収する容器に導入した。その後、カラムオーブンを５５℃に設定し、加温した。送液ポンプ１からテトラヒドロフラン：２−プロパノール：蒸留水＝８８：１０：２の混合溶媒を毎分０．１５ｍＬの流量で１時間送液した。
【０１３９】
１．３４５ｇの５，６−ジメトキシ−１−インダノン（７．０ｍｍｏｌ）と１．５３６ｇの１−ベンジル−４−ホルミルピペリジン（７．６ｍｍｏｌ）をテトラヒドロフラン：２−プロパノール：蒸留水＝８８：１０：２の混合溶媒７０ｍＬに完全に溶解させ、０．１Ｍとした溶液を調製し、送液ポンプ１より毎分０．１５ｍＬの流量で送液した。この送液開始時間を反応開始時間とした。
【０１４０】
反応開始２時間後より一定時間サンプリングを行い、ＨＰＬＣにて純度測定を行った。ＨＰＬＣ測定のためのサンプルは、容器に１０分間フロー溶液を回収し、そこから２００μＬ抜き取り、希釈溶液（０．１％  トリフルオロ酢酸水溶液：アセトニトリル＝１：１）で１０ｍＬにすることで調製した。
【０１４１】
反応開始５時間後の１−ベンジル−４−［（５，６−ジメトキシ−１−インダノン）−２−イリデン］メチルピペリジンの純度は６７．１％であった。
【０１４２】
今回開示された実施の形態及び実施例、実験例は全ての点で例示であって、制限的なものではないと考えられるべきである。本発明の範囲は上記した説明ではなくて、特許請求の範囲によって示され、特許請求の範囲と均等の意味及び範囲内で全ての変更が含まれることが意図される。
【図１】
2020203851.tif 000018
【図２】
2020203851.tif 000019